(57)【要約】【目的】充分な採光性を有するとともに充分な強度を有するガラスレンガ壁を構築することができる建築用ガラスレンガ、その製造方法およびガラスレンガ壁を提供することである。【構成】本発明の建築用ガラスレンガは、波長４００〜７００ｎｍの範囲における肉厚７ｍｍの平均透過率が１５〜８５％であるガラスからなり、貫通孔を有することを特徴とする。【選択図】        図１
2005030033.tif 000002
【特許請求の範囲】
【請求項１】
波長４００〜７００ｎｍの範囲における平均透過率が、肉厚７ｍｍで１５〜８５％のガラスからなり、貫通孔を有することを特徴とする建築用ガラスレンガ。
【請求項２】
貫通孔の内面の表面粗さがＲａで１．０〜５０．０μｍであることを特徴とする請求項１に記載の建築用ガラスレンガ。
【請求項３】
耐火性容器内に複数個のガラス粒を充填し、熱処理することによって融着一体化する建築用ガラスレンガの製造方法において、耐火性容器の底面上に耐火性の柱状物を立設した後に複数個のガラス粒を充填することを特徴とする建築用ガラスレンガの製造方法。
【請求項４】
耐火性容器の縁に複数本の支持棒を載置し、これらの支持棒で耐火性の柱状物を挟持することを特徴とする請求項３に記載の建築用ガラスレンガの製造方法。
【請求項５】
請求項１または２に記載の複数個の建築用ガラスレンガと補強筋からなり、建築用ガラスレンガの貫通孔に補強筋が挿通されてなることを特徴とするガラスレンガ壁。
【請求項６】
建築用ガラスレンガの貫通孔の内面と補強筋との隙間に未硬化の充填材が充填され、硬化してなることを特徴とする請求項５に記載のガラスレンガ壁。
【発明の詳細な説明】
【０００１】
【発明の属する技術分野】
本発明は、貫通孔を有する建築用ガラスレンガ、その製造方法およびガラスレンガ壁に関するものである。
【０００２】
【従来の技術】
耐火性容器内に複数個のガラス粒を充填し、熱処理して融着一体化する、いわゆる集積法によって作製された建築用ガラスレンガは、耐火性容器と接触する面が粗面となり、また、建築用ガラスレンガの中に多くの気泡を含有し、透光不透視となるため、焼成クレーレンガやガラスブロックとは異なった意匠性を有する。そのため、この建築用ガラスレンガは、その透光性を利用して床や壁の躯体に固定し、建築用ガラスレンガと躯体との間に光源（照明）を設置して誘導灯、歩道灯、足元灯の面材として使用されてきた（例えば、特許文献１参照。）。
【０００３】
【特許文献１】
特開２００２−３３００２号公報
【０００４】
【発明が解決しようとする課題】
しかし、特許文献１に記載の建築用ガラスレンガを壁の構成材として使用する場合、採光性を有するが、建築用ガラスレンガ間の目地部に鉄筋等の補強筋を配設しても、建築用ガラスレンガが略直方体であるため、建築用ガラスレンガ同士の結合を充分に高めることができず、強度の点で問題があった。
【０００５】
本発明の目的は、充分な採光性を有するとともに充分な強度を有するガラスレンガ壁を構築することができる建築用ガラスレンガ、その製造方法およびガラスレンガ壁を提供することである。
【０００６】
【課題を解決するための手段】
本発明者等は、透光性を有する建築用ガラスレンガに貫通孔を設け、その貫通孔に補強筋を挿通することで、複数個の建築用ガラスレンガを縦横方向に配列すると、採光性を有するとともに充分な強度を有するガラスレンガ壁を構築することができることを見いだし、本発明を提案するものである。
【０００７】
すなわち、本発明の建築用ガラスレンガは、波長４００〜７００ｎｍの範囲における平均透過率が、肉厚７ｍｍで１５〜８５％のガラスからなり、貫通孔を有することを特徴とする。
【０００８】
また、本発明の建築用ガラスレンガの製造方法は、耐火性容器内に複数個のガラス粒を充填し、熱処理することによって融着一体化する建築用ガラスレンガの製造方法において、耐火性容器の底面上に耐火性の柱状物を立設した後に複数個のガラス粒を充填することを特徴とする。
【０００９】
また、本発明のガラスレンガ壁は、波長４００〜７００ｎｍの範囲における平均透過率が、肉厚７ｍｍで１５〜８５％のガラスからなり、貫通孔を有する複数個の建築用ガラスレンガと補強筋からなり、建築用ガラスレンガの貫通孔に補強筋が挿通されてなることを特徴とする。
【００１０】
【作用】
本発明の建築用ガラスレンガは、波長４００〜７００ｎｍの範囲における平均透過率が、肉厚７ｍｍで１５〜８５％のガラスからなり、貫通孔を有するため、充分な採光性を有するとともに充分な強度を有するガラスレンガ壁を構築することができる。すなわち、波長４００〜７００ｎｍの範囲における平均透過率が、肉厚７ｍｍで１５〜８５％のガラスからなるため、その建築用ガラスレンガを用いて構築したガラスレンガ壁は充分な採光性を有し、また、貫通孔に補強筋を挿通して建築用ガラスレンガ同士の結合を高めることができるようになるため、ガラスレンガ壁の強度を高くすることができるからである。
【００１１】
波長４００〜７００ｎｍの範囲における平均透過率が、肉厚７ｍｍで１５％よりも低いガラスからなると、採光性を得ることができず、８５％よりも高いガラスからなると、施工した際に補強筋が完全に透けて見えるため意匠性が損なわれる。
【００１２】
本発明の建築用ガラスレンガは、貫通孔の内面の表面粗さがＲａで１．０〜５０．０μｍであると、補強筋と貫通孔の内面との隙間に充填する充填剤が化学的に貫通孔の内面と接着していなくても、貫通孔の内面の粗さが大きいため、貫通孔の内面と充填剤との摩擦が大きくなりガラスレンガ壁の強度が高くなりやすい。貫通孔の内面の表面粗さがＲａで１．０μｍよりも小さいと、貫通孔の内面の粗さが小さいため、補強筋と貫通孔との隙間に充填する充填剤と貫通孔の内面との摩擦力が弱くなり、ガラスレンガ壁の強度が高くなりにくい。また、Ｒａで５０．０μｍよりも大きいと、衝撃を受けた際にクラックが発生しやすく、クラックが伸展して破損するおそれがあるため好ましくない。なお、貫通孔の内面の表面粗さの好ましい範囲は、Ｒａで２．０〜３０．０μｍである。
【００１３】
また、本発明の建築用ガラスレンガは、略直方体だけでなく、底面が台形、平行四辺形、菱形等の略四角柱、または略三角柱であっても良く、直方体を一方向に湾曲させたような柱状体であっても良い。
【００１４】
本発明の建築用ガラスレンガは、複数の貫通孔を有している、または、貫通孔のほかに側面の少なくとも一箇所に貫通孔と略平行にくぼみを有していると、１つの建築用ガラスレンガを複数本の補強筋で支えることができるため、壁の強度をさらに高くすることが可能である。
【００１５】
また、本発明の建築用ガラスレンガは、貫通孔の断面形状が円形、楕円形、三角形、四角形等であってもよい。
【００１６】
本発明の建築用ガラスレンガは、貫通孔の内面にシランカップリング剤が塗布されてなると、微細な傷が修復されてクラックが発生しにくく、また、貫通孔内に充填剤として充填する熱硬化性樹脂等との接着力が高くなるため好ましい。シランカップリング剤としては、アミノシラン、エポキシシラン、ウレイドシラン、メタクリルシラン、ビニルシラン、スチリルシラン等が使用可能である。
【００１７】
本発明の建築用ガラスレンガは、１ｋｇあたり１００〜１０１２個の気泡を含有するガラスから作製されてなると透光不透視となるため、採光性を有しながら人物や物体を明瞭に視認することができないという、いわゆるプライバシー性が得られやすく好ましい。気泡の数が１ｋｇあたり１００個よりも少ないガラスからなると上記した効果が得られにくく、１ｋｇあたり１０１２個よりも多いガラスからなると、波長４００〜７００ｎｍの範囲における平均透過率が、肉厚７ｍｍで１５％よりも低くなりやすいとともに機械的強度が損なわれやすい。なお、気泡とは０．０１ｍｍ以上の直径を有するものを指す。
【００１８】
本発明の建築用ガラスレンガは、３０〜３８０℃における平均熱膨張係数が７０×１０−７／℃以下のガラスからなると、熱処理工程後の冷却時や、激しい気温変化による熱衝撃によって破損しにくい。具体的には、質量％で、ＳｉＯ２  ６５〜７５％、Ａｌ２Ｏ３  ３〜７％、Ｂ２Ｏ３  １０〜１５％、ＣａＯ  ０〜３％、Ｎａ２Ｏ  ４〜８％、Ｋ２Ｏ  ０〜４％を含有するホウケイ酸ガラスや、ＳｉＯ２５０〜６５％、Ａｌ２Ｏ３  １５〜２５％、Ｂ２Ｏ３  ２〜５％、ＭｇＯ  ８〜１５％、ＣａＯ  ３〜７％、ＳｒＯ  ０〜７％、ＢａＯ  ０〜４％、Ｎａ２Ｏ  ０〜２％を含有するアルミノケイ酸ガラスや、ＳｉＯ２  ５０〜６５％、Ａｌ２Ｏ３１０〜２０％、Ｂ２Ｏ３  ７〜１２％、ＭｇＯ  ０〜５％、ＣａＯ  ０〜７％、ＳｒＯ  ０〜７％、ＢａＯ  ０〜４％、Ｎａ２Ｏ  ０〜３％を含有するアルミノホウケイ酸ガラスが使用可能である。
【００１９】
本発明の建築用ガラスレンガの製造方法は、耐火性容器内に複数個のガラス粒を充填し、熱処理することによって融着一体化する建築用ガラスレンガの製造方法において、耐火性容器の底面上に耐火性の柱状物を立設した後に複数個のガラス粒を充填するため、熱処理工程において貫通孔を設けることができ、ダイヤモンドドリルや超音波ドリル等の工具を用いて後加工する必要なく作業時間や作業量がずっと少なく済む上に、貫通孔の内面に傷がつきにくく破損しにくい。また、耐火性の柱状物として断面形状が円形、正方形、長方形、楕円形等の耐火性の柱状物を使用することが可能であり、補強筋の断面形状に対応した貫通孔を設けることができる。特に、耐火性の柱状物として断面形状が正方形、長方形、楕円形等の耐火性の柱状物を使用するとダイヤモンドドリルを用いて作製できない貫通孔の断面形状が正方形、長方形、楕円形等の建築用ガラスレンガを作製することができる。
【００２０】
なお、熱処理前の耐火性容器の内表面には離型剤として主成分がアルミナ、シリカ、シリカ−アルミナまたはジルコニアからなるセラミックスファイバーシートを載置する、または、珪砂、アルミナ粉末、ジルコニア粉末、もしくは、石膏粉末を含む耐火性セラミックススラリーをエアスプレーもしくは刷毛塗りして付着させておくと好ましいが、特にセラミックスファイバシートを使用すると建築用ガラスレンガの離型面（側面および底面）の表面粗さがＲａで１．０〜５０．０μｍとなり目地材との接着力が向上するため好ましい。
【００２１】
また、熱処理前に、耐火性の柱状物の側面にセラミックスファイバシートを巻き付けると、建築用ガラスレンガの貫通孔の内面の表面粗さがＲａで１．０〜５０．０μｍになりやすいため好ましい。なお、耐火性の柱状物にセラミックスファイバシートを巻き付ける際に、セラミックスファイバシートの表面にセラミック粉末を含むスラリーを塗布しておくと、このスラリーが接着剤として働くためセラミックスファイバシートが耐火性の柱状物からはがれにくくなる。また、セラミックスファイバシートを耐火性の柱状物に巻き付ける前に耐火性の柱状物の表面にセラミック粉末を含むスラリーを塗布しておくと、万一セラミックスファイバシートが破損しても熱処理工程でガラスが耐火性の柱状物に融着することがないため好ましい。
【００２２】
また、耐火性の柱状物の底面にセラミック粉末を含むスラリーを塗布すると、ガラス粒を充填する際に耐火性の柱状物が移動したり転倒したりしにくいため好ましい。
【００２３】
耐火性容器または耐火性の柱状物は、高温において軟化変形しにくい材質であると好ましく、具体的には、ムライト、コージェライト、アルミナセラミック等が使用可能である。
【００２４】
また、耐火性容器の底面上に配設するセラミックスファイバシートの表面に耐火性の柱状物を立設する位置が記されていると位置決めが容易であるため好ましい。
【００２５】
ガラス粒は、平均粒径が、０．１〜５０ｍｍ、好ましくは０．３〜３０ｍｍ、さらに好ましくは０．５〜１０ｍｍである。平均粒径が５０ｍｍよりも大きいと、ガラス物品中に大きな気泡を包含しやすいため、機械的強度が損なわれやすい。また、平均粒径が０．１ｍｍよりも小さいと、建築用ガラスレンガを構成するガラスが１ｋｇあたり１０１２個以上の気泡を含有しやすく、波長４００〜７００ｎｍの範囲における平均透過率が、肉厚７ｍｍで１５％よりも低くなりやすいとともに機械的強度が損なわれやすい。
【００２６】
ガラス粒としては、質量％で、ＳｉＯ２  ６５〜７５％、Ａｌ２Ｏ３  ３〜７％、Ｂ２Ｏ３  １０〜１５％、ＣａＯ  ０〜３％、Ｎａ２Ｏ  ４〜８％、Ｋ２Ｏ  ０〜４％を含有するホウケイ酸ガラスからなるガラス粒や、ＳｉＯ２  ５０〜６５％、Ａｌ２Ｏ３  １５〜２５％、Ｂ２Ｏ３  ２〜５％、ＭｇＯ  ８〜１５％、ＣａＯ  ３〜７％、ＳｒＯ  ０〜７％、ＢａＯ  ０〜４％、Ｎａ２Ｏ  ０〜２％を含有するアルミノケイ酸ガラスからなるガラス粒や、ＳｉＯ２  ５０〜６５％、Ａｌ２Ｏ３  １０〜２０％、Ｂ２Ｏ３  ７〜１２％、ＭｇＯ  ０〜５％、ＣａＯ  ０〜７％、ＳｒＯ  ０〜７％、ＢａＯ  ０〜４％、Ｎａ２Ｏ  ０〜３％を含有するアルミノホウケイ酸ガラスからなるガラス粒が使用可能である。なお、ガラス粒としては、板状、棒状、粒状等のものが使用可能である。
【００２７】
熱処理温度は７００〜１２００℃が好ましい。熱処理温度が７００℃よりも低いと、ガラス粒同士の融着が不完全となるため機械的強度が低くなりやすく、１２００℃よりも高いと、耐火性容器が変形しやすくなるとともに、建築用ガラスレンガと耐火性容器との反応性が高まるため、建築用ガラスレンガと耐火性容器とが融着しやすく、離型しにくくなる。
【００２８】
本発明のガラスレンガの製造方法は、耐火性容器の縁に複数本の支持棒を載置し、これらの支持棒を用いて耐火性の柱状物を挟持すると、ガラス粒の充填の際や、熱処理する際に耐火性の柱状物が移動したり転倒したりしにくいため好ましい。支持棒の材質は、ムライト、コージェライト、アルミナセラミック製の耐火物が好ましい。
【００２９】
支持棒は、転がりにくい角材を用いたり、耐火性容器に嵌合できる略コの字型の支持棒を用いたりすると、より耐火性の柱状物の移動や転倒を抑制できるため好ましい。
【００３０】
また、耐火性容器の縁に支持棒を固定するための溝によって固定されている、または、複数本の支持棒が耐火性の柱状物を挟持した状態で線状物によって緊縛固定されていると、さらに耐火性の柱状物の移動や転倒を抑制できるため好ましい。
【００３１】
線状物が、カンタル線、アルミナファイバーまたはセラミックスファイバであると、熱処理の際に溶解したり、断線したりしにくいため好ましい。
【００３２】
本発明のガラスレンガ壁は、波長４００〜７００ｎｍの範囲における平均透過率が、肉厚７ｍｍで１５〜８５％のガラスからなり、貫通孔を有する複数個の建築用ガラスレンガと、両端を躯体に固定した補強筋とからなり、建築用ガラスレンガの貫通孔に補強筋を挿通してなるため、充分な採光性を有するとともに充分な強度を有する。すなわち、建築用ガラスレンガが波長４００〜７００ｎｍの範囲における平均透過率が、肉厚７ｍｍで１５〜８５％のガラスからなるため充分な透光性を有し、また、貫通孔に補強筋を挿通して建築用ガラスレンガ同士の結合を高めることができるようになるため、ガラスレンガ壁の強度を高くすることができるからである。したがって、本発明のガラスレンガ壁は、例えば、間仕切り壁や照明からの散乱光を取り出せる化粧壁として使用できる。
【００３３】
補強筋としては、鉄筋、ステンレス筋、ＦＲＰロッド、接ぎパイプ等が使用可能であり、特に、ＦＲＰロッドであると透明であるため目立ちにくい。
【００３４】
建築用ガラスレンガの貫通孔の内面と補強筋の隙間に光ファイバー、発光ダイオード、蛍光灯等が挿通されてなる、または筒状でＦＲＰロッドのような透明な補強筋の中空部に光ファイバー、発光ダイオード、蛍光灯等が挿通されてなるとガラスレンガ壁の内部から発光させることができるため好ましい。
【００３５】
また、本発明のガラスレンガ壁は、建築用ガラスレンガの貫通孔の内面と補強筋との隙間に未硬化の充填材を充填し、硬化してなると、建築用ガラスレンガと補強筋が強固に固定され、強度が高くなりやすい。
【００３６】
充填材としては硬化性樹脂、具体的にはエポキシ樹脂、不飽和ポリエステル樹脂、シリコーン樹脂等の透明性が高い樹脂が好適であり、特に、シリコーン樹脂であると弾力性を有し耐候性に優れるため好ましい。
【００３７】
本発明のガラスレンガ壁は、躯体の内表面にシーリング層が形成されてなると、躯体と建築用ガラスレンガとが直接接触しないとともに気密性に優れるため好ましい。
【００３８】
また、本発明のガラスレンガ壁は、建築用ガラスレンガの間には弾性体からなる緩衝材が配設されてなると、建築用ガラスレンガ同士が接触しないため好ましい。
【００３９】
弾性体からなる緩衝材は、シリコーンゴム、ＥＰＤＭゴム、クロロプレンゴムが耐候性に優れるため好ましい。
【００４０】
【実施例】
以下、実施例を用いて本発明の建築用ガラスレンガ、その製造方法およびガラスレンガ壁について詳細に説明する。
【００４１】
図１は、本発明の建築用ガラスレンガを示す斜視図であり、図２は、本発明の他の実施形態の建築用ガラスレンガを示す斜視図である。また、図３は、建築用ガラスレンガの製造方法を示す説明図であり、（ａ）は、平面図であり、（ｂ）はＡ−Ａ´線の断面図である。また、図４は、ガラスレンガ壁を示す一部破断の斜視図である。
【００４２】
図１に示すように、建築用ガラスレンガ１は、波長４００〜７００ｎｍの範囲における平均透過率が、肉厚７ｍｍで７０％のガラスからなり１９７×９７×６０ｍｍの大きさを有し、厚さ方向に断面形状が円形の直径が３５ｍｍの貫通孔１ａが設けられてある。なお、建築用ガラスレンガ１は、質量％でＳｉＯ２  ７０％、Ａｌ２Ｏ３  ５％、Ｂ２Ｏ３  １４％、ＣａＯ  ０．５％、ＢａＯ  １．５％、Ｎａ２Ｏ  ７％、Ｋ２Ｏ  ２％の組成を含有するホウケイ酸ガラスからなり、このガラスは３０〜３８０℃における平均熱膨張係数が３２×１０−７／℃であり、１ｋｇあたり４×１０４個の気泡を含有する。また、建築用ガラスレンガ１の貫通孔１ａの内面１ａａの表面粗さはＲａで４．０μｍである。
【００４３】
また、図２に示す他の実施形態の建築用ガラスレンガ２は、くぼみ２ａを有してなる以外は建築用ガラスレンガ１と同様に構成されている。
【００４４】
建築用ガラスレンガ１は、次のようにして作製する。
【００４５】
図３に示すように、まず、外寸が２４２×１４１×１６５ｍｍ、内寸が２００×１００×１４８ｍｍであるコージェライト製の耐火性容器３を用意する。
【００４６】
次に、コージェライト製で直径が３５ｍｍ、長さが１６０ｍｍである耐火性を有する断面形状が円形の柱状物４の表面にアルミナ粉末（図示せず）を塗布し、アルミナシート５にアルミナ粉末溶液を塗布しながら柱状物４の側面に２周にわたって巻きつける。
【００４７】
続いて、耐火性容器３の内面３ａにアルミナシート６を配設した後、耐火性容器３の中央部３ｂに柱状物４を立設し、耐火性容器３の側壁３ｃに設けられた溝３ｃａに載置した１０ｍｍ角の２本のコージェライト製の支持棒７、７で柱状物４を挟持し、さらに支持棒７、７と垂直に交わるように耐火性容器３の側壁３ｃに載置した１０ｍｍ角の２本のコージェライト製の支持棒８、８で柱状物４を挟持する。
【００４８】
次に、２本の支持棒７、７の両端部７ａ、７ａおよび２本の支持棒８、８をそれぞれの両端部８ａ、８ａを線径０．８ｍｍのカンタル線９を用いて緊縛固定する。
【００４９】
最後に、耐火性容器３に平均粒径が５ｍｍのガラス粒１０を複数個充填し、９００℃で１８０分間熱処理して融着一体化した後、冷却し、脱型して図１に示す直径３５ｍｍの貫通孔１ａを有する建築用ガラスレンガ１を作製する。
【００５０】
なお、ガラス粒１０は、質量％でＳｉＯ２  ７０％、Ａｌ２Ｏ３  ５％、Ｂ２Ｏ３１４％、ＣａＯ  ０．５％、ＢａＯ  １．５％、Ｎａ２Ｏ  ７％、Ｋ２Ｏ  ２％の組成を含有するホウケイ酸ガラスからなるものである。
【００５１】
また、ガラスレンガ壁２０は、次のように形成されている。
【００５２】
図４に示すように、躯体２１の内周面２１ａに厚さ１ｃｍでシリコーンシーリング材からなるシーリング層２２が形成されており、躯体２１の内周底面２１ａａに対して垂直に所定間隔でステンレス製の補強筋（直径１０ｍｍ）２３が固定されてある。また、複数個の建築用ガラスレンガ１、１…が縦横方向に積層配列されており、複数個の建築用ガラスレンガ１、１…の各貫通孔１ａ、１ａ…に補強筋２３が挿通されている。また、建築用ガラスレンガ１の貫通孔１ａの内面１ａａと補強筋２３との隙間には、シリコーン樹脂が硬化した樹脂充填物２４が充填されている。
【００５３】
同じ補強筋２３が挿通されている建築用ガラスレンガ１、１の間にはＥＰＤＭゴムからなる１０×１０×２ｍｍの緩衝ゴム２５が配設されており、建築用ガラスレンガ１、１の間にはシリコーンシーリング材を充填されてできたシリコーン目地２６が形成されている。
【００５４】
なお、本発明における波長４００〜７００ｎｍの範囲における平均透過率は、肉厚７ｍｍで光学研磨された２０×２０×７ｍｍの試料を作製し、分光光度計（株式会社島津製作所製  ＵＶ２５００ＰＣ）を用いて測定した。
【００５５】
貫通孔の内面の表面粗さは表面粗さ形状測定機（東京精密製）を用いて測定した。
【００５６】
３０〜３８０℃における平均熱膨張係数は、ディラトメーター（理学製）を用いて測定した。
【００５７】
また、気泡の数は、光学研磨された３０×３０×１０ｍｍの試料を作製し、実体顕微鏡を用いて０．０１ｍｍ以上の直径を有する気泡の数を測定し、１ｋｇあたりに換算した。
【００５８】
【発明の効果】
以上のように、本発明の建築用ガラスレンガは、充分な採光性を有するとともに充分な強度有するガラスレンガ壁を構築することができる。
【００５９】
また、本発明の建築用ガラスレンガの製造方法は、熱処理することによって融着一体化する間に貫通孔を設けることができ、ダイヤモンドドリルや超音波ドリル等の工具を用いて後加工によって貫通孔を設ける場合と比較して、後加工工程が必要なく作業時間も作業量もずっと少なく済む上に、貫通孔の内面に傷がつきにくく破損しにくい。
【００６０】
また、本発明のガラスレンガ壁は、充分な採光性を有するとともに充分な強度を有し、間仕切り壁や化粧壁などに好適である。
【図面の簡単な説明】
【図１】本発明の建築用ガラスレンガを示す斜視図である。
【図２】本発明の他の実施形態の建築用ガラスレンガを示す斜視図である。
【図３】建築用ガラスレンガの製造方法を示す説明図であり、（ａ）は、平面図であり、（ｂ）はＡ−Ａ´線の断面図である。
【図４】ガラスレンガ壁を示す一部破断の斜視図である。
【符号の説明】
１、２  建築用ガラスレンガ
１ａ  貫通孔
１ａａ  内面
２ａ  くぼみ
３  耐火性容器
３ａ  内面
３ｂ  中央部
３ｃ  側壁
３ｃａ  溝
４  柱状物
５、６  アルミナシート
７、８  支持棒
７ａ、８ａ  両端部
９  カンタル線
１０  ガラス粒
２０  ガラスレンガ壁
２１  躯体
２１ａ  内周面
２１ａａ  内周底面
２２  シーリング層
２３  補強筋
２４  樹脂充填物
２５  緩衝ゴム
２６  シリコーン目地
【図１】
2005030033.tif 000003
【図２】
2005030033.tif 000004
【図３】
2005030033.tif 000005
【図４】
2005030033.tif 000006